(57)【要約】  【課題】  ファスナー現象を防止でき、しかも、その防止効果を永続できるファスニングフリー布生地、その布生地の原料撚糸を提供し、さらにはその原料撚糸を製造する方法の提供する。  【解決手段】  ファスニングフリー布生地用の原料撚糸の製造方法は、原糸を毛焼き処理した後、単糸のまま撚りをかけてある。あるいは、原糸を毛焼き処理した後、単糸を複数本合わせて撚ってある。ファスニングフリー布生地は、この原料撚糸を編成し、または織ってある。【特許請求の範囲】
【請求項１】
原糸を毛焼き処理した後、単糸のまま、あるいは単糸を複数本合わせて撚ったことを特徴とするファスニングフリー布生地用の原料撚糸の製造方法。
【請求項２】
前記毛焼き処理が、毛焼き率３〜５％のガス焼きであることを特徴とする請求項１に記載のファスニングフリー布生地用の原料撚糸の製造方法。
【請求項３】
毛焼き処理してある原糸を、単糸あるいは複数糸にして撚ったことを特徴とするファスニングフリー布生地用の原料撚糸。
【請求項４】
請求項３に記載の原料撚糸が、綿、ウール、麻、レーヨン、ポリエステル繊維、ナイロン繊維、アクリル繊維の中から選ばれる繊維の糸、あるいは少なくとも１種類の繊維を含む混紡糸であることを特徴とするファスニングフリー布生地用の原料撚糸。
【請求項５】
請求項３または４に記載の原料撚糸の太さが、単糸撚糸で４０/１〜１００/１番手、または双糸撚糸で６０/２〜１４０/２番手であることを特徴とするファスニングフリー布生地用の原料撚糸。
【請求項６】
請求項３から５のいずれかに記載の原料撚糸を編成した、または織ったことを特徴とするファスニングフリー布生地。
【発明の詳細な説明】
【技術分野】
【０００１】
本発明は、薄い布を重ね合わせたときにくっつきあうファスナー現象を防止できるファスニングフリー布生地、その布生地の原料撚糸、及び原料撚糸の製造方法に関するものである。
【背景技術】
【０００２】
細番手の糸で編んだメリヤス等の布生地は薄いため、生地どうしがくっつき合い、いわゆるファスナー現象を発生しやすい。このファスナー現象があると、衣服の縫製がやり難いという問題がある。また縫い上がった衣服の見た目も悪く、著しく製品の質を下げてしまう。
【０００３】
ファスナー現象の原因は、従来、静電気の帯電にあると考えられ、その防止策として帯電防止処理がなされたが、あまり良好な効果は得られていなかった。事実、静電気を帯びやすい合成繊維の糸だけではなく、比較的静電気を帯び難いとされている綿糸の薄いメリヤス生地でもファスナー現象が発生していた。
【０００４】
本件発明の発明者は、ファスナー現象の原因が単に静電気だけにあるのではなく、布生地の表面の毛羽立ちが絡み合ってファスナー現象を引き起こしていることに気付いた。そして布生地の表面の毛羽立ち抑える技術として毛焼き処理に着目した。
【０００５】
一方、編物や織物の原料となる撚糸は、撚りがかけられてから毛焼きをし、撚糸の表面に出ている毛羽立ちをとり払って表面を滑らかにし、風合いや外観を良くしている（例えば特許第２８５３９９０号公報参照）。また特許第２９４７３７８号公報には、抗ピル性編地を製造する方法として、編地を毛焼加工することが開示されている。
【０００６】
【特許文献１】特許第２８５３９９０号公報
【特許文献２】特許第２９４７３７８号公報
【発明の開示】
【発明が解決しようとする課題】
【０００７】
本件発明の発明者は、従来の技術のように、撚りの済んでいる原料撚糸を毛焼き処理し、その撚糸でメリヤス生地を編んだ。さらには、メリヤス生地を毛焼き処理することを試しみた。しかし、かかる毛焼き処理を経た布生地は、一時的にはファスナー現象がやや解消されるが、巻き返し、布染色、裁断など布生地の処理工程が進行すると、ファスナー現象が起こるようになってしまうことが分かった。然るところ、毛焼きで撚糸の表面の毛羽立ちは焼きとることができるが、撚り込まれて繊維の間隙にある毛羽は焼かれずに残っているため、巻き返し等を経ている間に毛羽立ちが表面に出てくることが分かった。
【０００８】
本件発明は、従来の薄手布生地では必ず起こっていたファスナー現象を防止でき、しかも、その防止効果を永続できるファスニングフリー布生地、その布生地の原料撚糸を提供し、さらにはその原料撚糸を製造する方法の提供を目的とする。
【課題を解決するための手段】
【０００９】
前記の目的を達成するためになされた本件発明のファスニングフリー布生地用の原料撚糸の製造方法は、特許請求の範囲の請求項１に記載されたとおり、原糸を毛焼き処理した後、単糸のまま、あるいは単糸を複数本合わせて撚ったことを特徴とする。
【００１０】
請求項２に記載されたファスニングフリー布生地用の原料撚糸の製造方法は、前記毛焼き処理が、毛焼き率３〜５％のガス焼きであることを特徴とする。
【００１１】
前記の目的を達成するためになされた本件発明のファスニングフリー布生地用の原料撚糸は、特許請求の範囲の請求項３に記載されたとおり、毛焼き処理してある原糸を、単糸あるいは複数糸にして撚ったことを特徴とする。
【００１２】
請求項４に記載されたファスニングフリー布生地用の原料撚糸は、前記の原料撚糸が、綿、ウール、麻、レーヨン、ポリエステル繊維、ナイロン繊維（ポリアミド系繊維）、アクリル繊維の中から選ばれる繊維の糸、あるいは少なくとも１種類の繊維を含む混紡糸であることを特徴とする。
【００１３】
請求項５に記載されたファスニングフリー布生地用の原料撚糸は、前記の原料撚糸の太さが、単糸撚糸で４０/１〜１００/１番手、または双糸撚糸で６０/２〜１４０/２番手であることを特徴とする。
【００１４】
前記の目的を達成するためになされた本件発明のファスニングフリー布生地は、特許請求の範囲の請求項６に記載されたとおり、請求項３から５のいずれかに記載の原料撚糸を編成した、または織ったことを特徴とする。
【発明の効果】
【００１５】
本件発明では、原糸を毛焼きし、表面の毛羽立ちを焼きとった原糸を撚っているから、撚糸の繊維の間隙に撚り込まれる毛羽がない。そのため、この原料撚糸で編成または織った布生地は、巻き返し、布染色、裁断など布生地の処理工程が進行しても、表面に毛羽立ちが起こってくることがない。
【００１６】
そのため本件発明のファスニングフリー布生地は、ファスナー現象の防止を永続させることができるだけではく、ドレープ性を持ち、やわらかさの感触、および風合いを備え、またそれらを永続させることができる。
【発明を実施するための最良の形態】
【００１７】
本件発明のファスニングフリー布生地は、以下のように製造されることが好ましい。
【００１８】
８０／１番手の木綿単糸の原糸をガス炎にて表面を炙り、３〜５％の減量するように毛羽を焼く。これを単糸のまま５００回／ｍ以上の撚りをかける。サラッとした感じの生地に仕上げるには、１２００回／ｍ〜１５００回／ｍ程度の撚りをかける。これを単糸の原料撚糸とする。
【００１９】
あるいは毛焼きした単糸を２本合わせて４００回／ｍ以上のＺＺ撚りをかける。サラッとした感じの生地に仕上げるには、１２００回／ｍ〜１５００回／ｍ程度の撚りをかける。これを８０/２番手双糸の原料撚糸とする。
【００２０】
これらの単糸の原料撚糸または双糸の原料撚糸を通常の編み立て機によりメリヤス生地を編んでファスニングフリーの極めて薄いシフォン生地が完成する。
【実施例】
【００２１】
本発明の実施例として、８０／１番手の木綿単糸を４％減量のガス焼きをした後、１５００回／ｍＺ撚りして原料撚糸を得た。比較例として、８０／１番手の木綿単糸を１５００回／ｍＺ撚りして後、４％減量のガス焼きをして原料撚糸を得た。
【００２２】
実施例の原料撚糸を用いてフライス編み機にて編み、実施例のファスニングフリー布のメリヤス生地を得た。また比較例の原料撚糸を用いて同一の編み機、同一編み立て条件で比較例のメリヤス生地を得た。
【００２３】
実施例のメリヤス生地を１０ｃｍ×１０ｃｍに裁断したものを３０枚重ね合わせたうえにアクリル板を敷き、その上から５００ｇの錘を載せて１時間放置した後、１枚ずつ剥がした。剥がしたときに生地同士が貼り付いてくる（ファスニング）枚数をカウントした。比較例のメリヤス生地も同様に裁断したものを重ね合わせて錘してから剥がしファスニング枚数をカウントした。
【００２４】
実施例のメリヤス生地では、全く貼り付かないものが２０枚、僅かに貼り付くが簡単に剥がれるものが７枚、完全に貼り付いているものが２枚であった。
【００２５】
比較例のメリヤス生地では、全く貼り付かないものはなく、僅かに貼り付くが簡単に剥がれるものが１５枚、完全に貼り付いているものが１４枚であった。